(57)【要約】【課題】  耐切創性を備えた糸を提供するとともに、該糸から製造される切創防止用の装具及び該装具を製造するための方法を提供すること。【解決手段】  本発明の耐切創性を備えた糸は、連続繊維又はフィラメントからなる少なくとも一つの被覆糸３で被覆される少なくとも一つの芯糸２を備え、該芯糸２が５０乃至１８００の連続ガラスフィラメント４からなるマルチフィラメント糸である。【選択図】      図１
2004360168.tif 000002
【特許請求の範囲】
【請求項１】
耐切創性を備えた糸であって、
前記糸は、連続した繊維又はフィラメントからなる少なくとも一つの被覆糸（３）で被覆された少なくとも一つの芯糸（２）からなり、
前記芯糸（２）は５０乃至１８００の連続したガラスフィラメント（４）からなるマルチフィラメント糸であり、かつ該ガラスフィラメント（４）は直径が５乃至１５マイクロメートルの範囲で変更できることを特徴とする糸。
【請求項２】
前記芯糸（２）は１１０デシテックスを有するとともに２００の連続したガラスフィラメント（４）からなるマルチフィラメント糸であり、かつ該ガラスフィラメント（４）は直径がほぼ５マイクロメートルであることを特徴とする請求項１に記載の糸。
【請求項３】
前記被覆糸（３）が、ポリアミド、ポリエステル、アクリル、綿、ポリエチレン、ポリプロピレン、又はメタ系及びパラ系アラミドの群に属する一つ以上の材料から形成される連続繊維又はフィラメントからなることを特徴とする請求項１又は２に記載の糸。
【請求項４】
前記芯糸（２）はポリエステルからなる二つの被覆糸（３）にて被覆され、かつ各被覆糸（３）が１１０デシテックスであることを特徴とする請求項３に記載の糸。
【請求項５】
手袋（５）のような切創保護用装具において、
請求項１乃至４のいずれか一項に記載の少なくとも一つの糸（１）による編地からなることを特徴とする装具。
【請求項６】
前記編地は、ポリアミド、ポリエステル、アクリル、綿、ポリエチレン、ポリプロピレン、又はメタ系及びパラ系アラミドからなる群に属する複数の連続繊維又はフィラメントからなる繊維糸も含むことを特徴とする請求項５に記載の保護用装具。
【請求項７】
単独にて使用されるか、又は混合物にて使用される、ＰＶＣ、天然ゴム、ポリウレタン、ポリクロロプレン、又はニトリルゴムの層で少なくとも部分的に被覆されていることを特徴とする請求項５又は６に記載の保護用装具。
【請求項８】
前記被覆部は少なくとも一つの更なる層を含むことを特徴とする請求項７に記載の保護用装具。
【請求項９】
前記被覆部の外層はザラザラした状態であることを特徴とする請求項７又は８に記載の保護用装具。
【請求項１０】
請求項７乃至９のいずれか一項に記載の保護用装具を製造するための方法において、
少なくとも一つの芯糸（２）を少なくとも一つの被覆糸（３）で被覆して、請求項１乃至４のいずれか一項に記載の糸（１）を製造する工程と、
少なくとも一つの糸（１）を保護用装具の形態に編みこむ工程と、
前記編みこまれた布を、一つ以上の被覆層にて少なくとも部分的に被覆する工程と、
を備えることを特徴とする方法。
【請求項１１】
請求項９に記載の保護用装具を請求項１０に記載の方法に従って製造するための方法において、
前記方法は、前記被覆部の外層を、粉末コーティング、顆粒噴霧、化学エッチング又は機械的エッチングによりザラザラな状態に形成することからなる更なる工程を備えることを特徴とする方法。
【発明の詳細な説明】
【技術分野】
【０００１】
本発明は、耐切創性を備えた糸、具体的には手袋である該糸から製造される切創防止用装具、及び該装具を製造するための方法に関する。
【背景技術】
【０００２】
ガラスフィラメントは耐切創性を備えていることが知られている。この耐切創性は、機械的な危険性を防止するための手袋に関するフランス国家規格及び欧州標準化委員会規格であるＮＦ  ＥＮ  ３８８に関して定義されている。
【０００３】
特許文献１には、一つ以上の糸で各々が被覆されたガラスフィラメントの編み物製品を用いた切創防止用手袋を製造する方法が提唱されている。手袋を製造するために編みこまれる、被覆された単一フィラメントの芯糸が使用されている。
【０００４】
しかしながら、単一フィラメントの芯糸は剛性が大きすぎて、該糸から製造された手袋は使い心地が良くない。
複数の連続ガラスフィラメントからなるマルチフィラメントの芯糸を有する耐切創性を備えた糸は、特許文献２、３、４及び５から周知である。
【０００５】
しかしながら、多くのガラスフィラメントは、該糸が、与えられた数において、繰り返される屈曲部に対して優れた可撓性及び耐性を提供するように調整されてはいない。
【特許文献１】仏国特許出願公開第２８１８５０３号明細書
【特許文献２】米国特許第５５６８６５７号明細書
【特許文献３】欧州特許出願公開第１１８０５５５号明細書
【特許文献４】米国特許出願公開第２００２／０１１０６２号明細書
【特許文献５】米国特許第５８４５４７６号明細書
【発明の開示】
【発明が解決しようとする課題】
【０００６】
本発明は、上記問題点を解決することを目的としており、耐切創性を備えた糸を提供することにある。
【課題を解決するための手段】
【０００７】
上述の目的を達成するために、請求項１の発明は、耐切創性を備えた糸であって、前記糸は、連続した繊維又はフィラメントからなる少なくとも一つの被覆糸で被覆された少なくとも一つの芯糸からなり、前記芯糸は５０乃至１８００の連続したガラスフィラメントからなるマルチフィラメント糸であり、かつ該ガラスフィラメントの直径は５乃至１５マイクロメートルの範囲で変更できることを特徴とする糸を提供する。
【０００８】
請求項２に記載の発明は、請求項１に記載の糸において、前記芯糸は１１０デシテックスを有するとともに２００の連続したガラスフィラメントからなるマルチフィラメント糸であり、かつ該ガラスフィラメントは直径がほぼ５マイクロメートルであることをその要旨とする。
【０００９】
請求項３に記載の発明は、請求項１又は２に記載の糸において、前記被覆糸が、ポリアミド、ポリエステル、アクリル、綿、ポリエチレン、ポリプロピレン、又はメタ系及びパラ系アラミドの群に属する一つ以上の材料から形成される連続繊維又はフィラメントからなることをその要旨とする。
【００１０】
請求項４に記載の発明は、請求項３に記載の糸において、前記芯糸はポリエステルからなる二つの被覆糸にて被覆され、かつ各被覆糸が１１０デシテックスであることをその要旨とする。
【００１１】
請求項５に記載の発明は、手袋のような切創保護用装具であって、請求項１乃至４のいずれか一項に記載の少なくとも一つの糸による編地からなる装具を提供する。
【００１２】
請求項６に記載の発明は、請求項５に記載の保護用装具において、前記編地は、ポリアミド、ポリエステル、アクリル、綿、ポリエチレン、ポリプロピレン、又はメタ系及びパラ系アラミドからなる群に属する複数の連続繊維又はフィラメントからなる繊維糸も含むことをその要旨とする。
【００１３】
請求項７に記載の発明は、請求項５又は６に記載の保護用装具において、該保護用装具が、単独にて使用されるか、又は混合物にて使用される、ＰＶＣ、天然ゴム、ポリウレタン、ポリクロロプレン、又はニトリルゴムの層で少なくとも部分的に被覆されていることをその要旨とする。
【００１４】
請求項８に記載の発明は、請求項７に記載の保護用装具において、前記被覆部は少なくとも一つの更なる層を含むことをその要旨とする。
請求項９に記載の発明は、請求項７又は８に記載の保護用装具において、前記被覆部の外層はザラザラした状態であることをその要旨とする。
【００１５】
請求項１０に記載の発明は、請求項７乃至９のいずれか一項に記載の保護用装具を製造するための方法において、少なくとも一つの芯糸を少なくとも一つの被覆糸で被覆して、請求項１乃至４のいずれか一項に記載の糸を製造する工程と、少なくとも一つの該糸を保護用装具の形態に編みこむ工程と、前記編みこまれた布を、一つ以上の被覆層にて少なくとも部分的に被覆する工程と、を備える方法を提供する。
【００１６】
請求項１１に記載の発明は、請求項９に記載の保護用装具を請求項１０に記載の方法に従って製造するための方法において、該方法が、前記被覆部の外層を、粉末コーティング、顆粒噴霧、化学エッチング又は機械的エッチングによりザラザラな状態に形成することからなる更なる工程を備えることをその要旨とする。
【００１７】
本発明の耐切創性を備える糸は、一つ以上の被覆されたマルチフィラメント芯糸からなり、該芯糸はマルチフィラメント糸であり、該フィラメントの数は優れた可撓性と耐性とを与えるように調整される。該糸から製造される手袋は、ＮＦ  ＥＮ  ３８８に適合する耐切創性を有しており、特に、スライスによる切断に対する耐性、使用時に適合される可撓性並びに耐久性に優れている。
【００１８】
この目的のために、本発明は耐切創性を備えた糸を提供し、該糸は、連続した繊維又はフィラメントから構成される少なくとも一つの被覆糸で被覆された少なくとも一つの芯糸を有し、該芯糸は５０乃至１８００の連続したガラスフィラメントからなるマルチフィラメント糸であり、かつ該フィラメントの直径は５乃至１５マイクロメートルの範囲で変更できる。
【００１９】
従って、与えられた数において、芯糸は、繰り返される屈曲部に対してより優れた可撓性と耐性とを備えている。
第２の態様に従って、本発明は手袋のような切創を防止するための装具に関し、該装具は上述の少なくとも一つの糸による編地からなる。
【００２０】
従って、そのような手袋は使用感に優れ、かつ重要な耐久性を備えている。
第３の態様に従って、本発明は以下の工程からなる該保護用装具を製造する方法に関し、該工程は、既に述べたような糸を製造するために少なくとも一つの被覆用糸を用いて少なくとも一つの芯糸を被覆する工程と、少なくとも１つの該糸を、例えば直線用編み機にて保護用装具の形態に編む工程と、例えば浸漬により形成される少なくとも一つの被覆層で、該編地を少なくとも部分的に被覆する工程と、からなる。
【００２１】
本発明のその他の目的及び効果は、以下の図面を参照にして、以下に記載の詳細な説明にて示されるである。
【発明の効果】
【００２２】
本発明により、耐切創性を備えた糸、該糸から製造される切創防止用装具、及び該装具を製造するための方法が提供された。
【発明を実施するための最良の形態】
【００２３】
本発明に従う糸１は、一つ以上の被覆糸３にて被覆される一つ以上の芯糸２からなる。
簡略化する目的にて、図１に示された実施形態では、糸１は、３つの芯糸２と１つの被覆糸３とからなる。
【００２４】
芯糸２は複数の連続したガラスフィラメント４からなるマルチフィラメント糸である。これらのフィラメント４は撚られているか、又は撚られておらず、かつ芯糸２は種々の番号を有することができる。等しい番号に対して、単一のフィラメント糸はマルチフィラメント糸より剛性が大きいことを明記すべきである。
【００２５】
例示される実施形態において、芯糸２は５０乃至１８００の連続したガラスフィラメント４からなり、該フィラメント４は、１５乃至５マイクロメートルの範囲にて変更可能である直径を備えている。
【００２６】
特殊な実施形態において、芯糸２は２００のフィラメントからなり、該フィラメントは、１１０デシテックス（ｄＴｅｘ）であり、かつ５マイクロメートルの直径を備えている。
別の実施例において、芯糸は２００のフィラメントからなり、２００デシテックスであり、かつ７マイクロメートルの直径を備えている。
【００２７】
糸１の耐切創性を高めるために単一の芯糸２又は複数の芯糸を被覆することが選択され得る。共に被覆された複数の芯糸２からなるものを使用する場合は、それらを共に撚り合せるか、又は撚り合わせないようにするかを選択できる。
【００２８】
芯糸２は、例えば、撚糸により一つ以上の被覆糸３で被覆される。被覆糸３はまたマルチフィラメントであり得る。
被覆糸の連続フィラメント又は繊維は、ポリアミド、ポリエステル、アクリル、綿、ポリエチレン、ポリプロピレン、又はメタ系及びポリ系アラミドからなる材料より製造される。糸１に与えることが望まれる特性に従う異なる材料から形成されるフィラメントを使用することも考えられる。
【００２９】
特定の実施形態において、芯糸２は各々が１１０デシテックスであるポリエステルからなる２つの被覆糸３にて被覆される。
既に述べたように、糸１は切創を防止するための装具を製造するために用いることが可能である。そのような装具は、例えば、図２に一例を示したように、保護用手袋５である。
【００３０】
手袋５は少なくとも１つの糸１から形成された編地からなる。
この糸は、必要とされる保護性を確保するのに十分なガラスの割合を維持しながらも製品のコストを低減するために、例えば、より安価な糸のようなその他の繊維糸と共に編み込まれ得る。これらの糸としては、ポリアミド、ポリエステル、アクリル、綿、ポリエチレン、ポリプロピレン、又はメタ系及びパラ系アラミドの群に属する複数の連続フィラメント又は繊維からなる。
【００３１】
手袋は、編地上に少なくとも部分的に被覆部を備える。この被覆部は、ＰＶＣ、天然ゴム、ポリウレタン、ポリクロロプレン、又はニトリルゴムの層であり得る。これらの材料は、単独で、又は混合物にて使用することが可能であるとともに、該被覆部は複数の層とすることもできる。
【００３２】
手袋全体を被覆するか、又は該手袋の一部分のみ、例えばてのひら、又は指先の表面のみを被覆するように選択することもできる。
該被覆部は、なめらかな状態であるか、又はザラザラした状態である。該被覆部がザラザラした状態である場合、油状の、湿った、又は滑りやすい対象物に対する握りを改善する。
【００３３】
例えば、綿、皮革又はその他の材料から形成されるリスト部又はスリーブを備えた手袋とすることも考えられ得る。それは、該リスト部又はスリーブを手袋に縫い付けることで十分である。
【００３４】
保護用装具を製造するための方法を以下に記載する。
第１の工程は、糸１を製造するために、例えば撚糸により、少なくとも一つの芯糸２を少なくとも一つの被覆糸３で被覆することからなる。
次いで、少なくとも１つの糸１は、例えば直線用編み機にて、所望の形状に編み込まれる。
【００３５】
編地は、例えば浸漬のような周知の方法に従って形成された一つ以上の被覆部層にて少なくとも部分的に被覆される。
次いで、選択的に、例えば粉末コーティング、顆粒の噴霧、化学エッチング、又は機械的エッチングにより、被覆部の外層はザラザラとした状態に形成され得る。
【００３６】
保護用手袋を製造するために使用される編み込み用糸の種々の組成物と、対応する切創指数（これらの指数は、ＮＦ  ＥＮ  ３８８に定義されている）とを示す比較表を以下に示す。
【００３７】
【表１】
2004360168.tif 000003
この表から、表面積当たりの質量が等しい場合は、耐切創性はガラスの割合が増大するにつれて増大することが明らかである（組成物１と組成物４との比較を参照されたい）。
【００３８】
組成物５において、ガラスは高い耐切創性を備えたポリエチレンに基づく繊維に関係している。この関係、即ちガラスとポリエチレンに基づく繊維との組み合わせにより、耐切創性に対する高い指数が得られることは明らかである。
【００３９】
組成物６は、ＰＶＣでコーティングした手袋に関し、従って、ガラスがこの手袋のライニングに含まれている。ライニング中のガラスの割合が適切な場合、該手袋がＰＶＣコーティング後において良好な耐切創性を保持していることは明らかである。
【図面の簡単な説明】
【００４０】
【図１】本発明に従う糸の概略図であり、該糸は、被覆糸で被覆された３つのマルチフィラメント芯糸からなる。
【図２】図１に示されるような糸から製造される耐切創性を備えた手袋の概略図である。
【符号の説明】
【００４１】
１…糸、２…芯糸、３…被覆糸、４…ガラスフィラメント、５…手袋。
【図１】
2004360168.tif 000004
【図２】
2004360168.tif 000005